РАСТВОР ДЛЯ ЛАЗЕРНО-ИНДУЦИРОВАННОЙ МЕТАЛЛИЗАЦИИ ДИЭЛЕКТРИКОВ

1. Раствор для лазерно-индуцированной металлизации диэлектриков, содержащий соль меди (II), лиганд ионов меди, активирующую добавку, восстановитель, регулятор pH и растворитель (вода), и отличающийся тем, что в качестве активирующей добавки применены неорганические водорастворимые соединения с выраженными окислительными свойствами.
2. Раствор по п.1, отличающийся тем, что в качестве активирующей добавки использован перманганат калия, в концентрации водного раствора 0,002÷0,006 моль/л.
3. Раствор по п.1, отличающийся тем, что в качестве активирующей добавки использован манганат калия, в концентрации водного раствора 0,002÷0,006 моль/л.
4. Раствор по п.1, отличающийся тем, что в качестве активирующей добавки использован дихромат калия, в концентрации водного раствора 0,006÷0,009 моль/л.
5. Раствор по п.1, отличающийся тем, что в качестве активирующей добавки использован хромат калия, в концентрации водного раствора 0,012÷0,016 моль/л.
6. Раствор по п.1, отличающийся тем, что в качестве активирующей добавки использован перхлорат калия, в концентрации водного раствора 1÷3 моль/л.
7. Раствор по п.1, отличающийся тем, что в качестве активирующей добавки использован хлорат калия, в концентрации водного раствора 0,1÷0,5 моль/л.
8. Раствор по п.1, отличающийся тем, что в качестве активирующей добавки использован бромат калия, в концентрации водного раствора 0,2÷0,5 моль/л.
9. Раствор по п.1, отличающийся тем, что в качестве активирующей добавки использован гипохлорит натрия, в концентрации водного раствора 0,05÷0,08 моль/л.
10. Раствор по п.1, отличающийся тем, что в качестве активирующей добавки использована соль трехвалентного железа, в концентрации водного раствора 0,02÷0,05 моль/л.